【手続補正書】
【提出日】平成23年9月15日(2011.9.15)
【手続補正１】
【補正対象書類名】明細書
【補正対象項目名】００４２
【補正方法】変更
【補正の内容】
【００４２】
ＯＣＡにさらされたＩＴＯ含有配線の適合性の研究
ＯＣＡのＩＴＯ配線との適合性は、以下のようにして行なった。ＯＣＡ接着剤のサンプルは、３８．１マイクロメートル（０．００１５インチ）厚のプライム化ポリエステル（ＰＥＴ）裏材へと移し、テープを形成した。次に、ＩＴＯ配線でコーティングした主表面を有するＰＥＴフィルムへとテープを積層させて、ＯＣＡが配線と直接接触して積層体を形成するようにした。コネクタパッドを横切ってメーターの導線を配置させたオーム計を使用し、ＩＴＯ配線上にて、初期の表面抵抗を測定した。得られた積層体は、６０℃に設定した相対湿度９０％のオーブン内にてコンディショニングした。各サンプルの表面抵抗は、３０〜４０日にわたって定期的に、オーム計を使用して測定した。５個の表面抵抗測定値の平均を記録した。
本願発明に関連する発明の実施形態について以下に列挙する。
[実施形態１]
インジウムスズ酸化物を含む導電性配線を有する光学的に透明な第一基材；及び
第一基材上に配置され、かつ配線と接触している、光学的に透明な感圧性接着剤を含み、当該接着剤が、
約５０〜９５部の構成成分Ａである、約２５℃以下のＴｇを有するアルキル（メタ）アクリレートモノマー（ここで、アルキル基が４〜１８個の炭素原子を有する。）及び、
約３０〜５０部の構成成分Ｂである、（約２５℃超のＴｇを有する（メタ）アクリレートモノマーのエステルと、
約１〜４０部の構成成分Ｃである、ヒドロキシアルキル（メタ）アクリレート、非置換（メタ）アクリルアミド、Ｎ−アルキル置換（メタ）アクリルアミド、Ｎ，Ｎ−ジアルキル置換（メタ）アクリルアミド、尿素官能基を有するモノマー、ラクタム官能基、三級アミン、脂環式アミン、芳香族アミン、及びこれらの組み合わせを有するモノマーからなる群から選択されるモノマーとからなる群から選択される少なくとも１つの構成成分
（ここで全ての部が、接着剤の１００部を基準にしている。）を含む、物品。
[実施形態２]
インジウムスズ酸化物を含む、導電性配線を有する光学的に透明な第一基材を提供すること、
主表面を有する光学的に透明な第二基材、及び
第二基材の主表面上に配置された光学的に透明な接着剤、（当該接着剤が、
約５０〜９５部の構成成分Ａである、約２５℃以下のＴｇを有するアルキル（メタ）アクリレートモノマー（ここで、アルキル基は４〜１８個の炭素原子を有する。）及び、
約３０〜５０部の構成成分Ｂである、約２５℃超のＴｇを有する（メタ）アクリレートモノマーのエステルと、
約１〜１５部の構成成分Ｃである、ヒドロキシアルキル（メタ）アクリレート、非置換（メタ）アクリルアミド、Ｎ−アルキル置換（メタ）アクリルアミド、Ｎ，Ｎ−ジアルキル置換（メタ）アクリルアミド、尿素官能基を有するモノマー、ラクタム官能基、三級アミン、脂環式アミン、芳香族アミン、及びこれらの組み合わせを有するモノマーからなる群から選択されるモノマーとからなる群から選択される、少なくとも１つの構成成分を含む、
（ここで全ての部は、接着剤の１００部を基準にしている。）感圧性接着剤）を提供すること、並びに
感圧性接着剤を第一基材へ積層させて、光学的に透明な接着剤が導電性配線と接触するようにすることの工程からなる、物品の製造方法。
[実施形態３]
光学的に透明な、ほぼ平面配向性の、空隙によって分離された第一及び第二基材を有する空洞を提供すること、
約５０〜９５部の構成成分Ａである、約２５℃以下のＴｇを有するアルキル（メタ）アクリレートモノマー（ここでアルキル基が４〜１８個の炭素原子を有する。）、及び、
約３０〜５０部の構成成分Ｂである、約２５℃超のＴｇを有する（メタ）アクリレートモノマーのエステルと、
約１〜４０部の構成成分Ｃである、ヒドロキシアルキル（メタ）アクリレート、非置換（メタ）アクリルアミド、Ｎ−アルキル置換（メタ）アクリルアミド、Ｎ，Ｎ−ジアルキル置換（メタ）アクリルアミド、尿素官能基を有するモノマー、ラクタム官能基、三級アミン、脂環式アミン、芳香族アミン、及びこれらの組み合わせを有するモノマーからなる群から選択されるモノマー、とからなる群から選択される少なくとも１つの構成成分
（ここで、構成成分Ａ、Ｂ、及びＣの部は、全体１００部を基準にしている。）、
構成成分Ａ、Ｂ、及びＣの全体の部を基準にして、約５部未満の反応開始剤を含む接着剤組成物を提供すること、並びに
接着剤組成物を空洞へ送達すること、並びに
接着剤組成物を硬化させることの工程からなる物品の製造方法。
[実施形態４]
構成成分Ａが、ｎ−ブチルアクリレート、２−エチル−ヘキシル（メタ）アクリレート、イソオクチルアクリレート、２−メチルブチルアクリレート、及びこれらの組み合わせからなる群から選択される、実施形態１に記載の物品、又は実施形態２若しくは３に記載の方法。
[実施形態５]
構成成分Ｂが、メチル（メタ）アクリレート、エチル（メタ）アクリレート、イソボルニル（メタ）アクリレート、及びこれらの組み合わせからなる群から選択される、実施形態１に記載の物品、又は実施形態２若しくは３に記載の方法。
[実施形態６]
前記ヒドロキシアルキル（メタ）アクリレートが、２−ヒドロキシエチル（メタ）アクリレート、３−ヒドロキシプロピル（メタ）アクリレート、及びこれらの組み合わせからなる群から選択される、実施形態１に記載の物品又は実施形態２若しくは３に記載の方法。
[実施形態７]
前記Ｎ−アルキル置換（メタ）アクリルアミドがＮ−オクチルアクリルアミドである、実施形態１に記載の物品、又は実施形態２若しくは３に記載の方法。
[実施形態８]
前記Ｎ，Ｎ−ジアルキル置換（メタ）アクリルアミドが、Ｎ，Ｎ−ジメチルアクリルアミド、Ｎ，Ｎ−ジエチルアクリルアミド、及びこれらの組み合わせからなる群から選択される、実施形態１に記載の物品又は実施形態２若しくは３に記載の方法。
[実施形態９]
前記三級アミン、脂環式アミン、及び芳香族アミンが、アルキル基が１〜４個の炭素原子を有する、ビニルピリジン、ビニルイミダゾール、及びＮ，Ｎ−ジアルキルアミノアルキル（メタ）アクリレートからなる群から選択される、実施形態１に記載の物品、又は実施形態２若しくは３に記載の方法。
[実施形態１０]
前記導電性配線が、前記接着剤が第一基材に結合している際に初期抵抗値を有し、かつ前記物品が４０日間６０℃及び相対湿度９０％にてコンディショニングされた後で、前記配線が、５０％未満の抵抗増大を示す、実施形態１に記載の物品又は実施形態２若しくは３に記載の方法。
[実施形態１１]
前記導電性配線が、前記接着剤が第一基材に結合している際に初期抵抗値を有し、かつ前記物品を４０日間６０℃及び相対湿度９０％にてコンディショニングされた後で、前記配線が、２０％未満の抵抗増大を示す、実施形態１に記載の物品、又は実施形態２若しくは３に記載の方法。
[実施形態１２]
前記接着剤上に配置された光学的に透明な第二基材を更に含む、実施形態１に記載の物品。
[実施形態１３]
前記第一基材及び第二基材が、プラスチック、ポリマーフィルム、及びガラスからなる群から選択される、実施形態１２に記載の物品。
[実施形態１４]
前記第一基材及び第二基材が、プラスチック及びガラスからなる群から選択される、実施形態２又は３に記載の方法。
[実施形態１５]
前記硬化工程が、紫外線源又は赤外光源を使用する、実施形態３に記載の方法。
[実施形態１６]
前記接着剤組成物が架橋剤を更に含む、実施形態３に記載の方法。
[実施形態１７]
前記接着剤組成物が架橋剤を更に含む、実施形態３に記載の方法。
[実施形態１８]
ＬＣＤパネル、携帯電話、携帯端末、及びラップトップコンピュータからなる群から選択される、電子デバイスへと一体化される、実施形態１に記載の物品。
【手続補正２】
【補正対象書類名】特許請求の範囲
【補正対象項目名】全文
【補正方法】変更
【補正の内容】
【特許請求の範囲】
【請求項１】
インジウムスズ酸化物を含む導電性配線を有する光学的に透明な第一基材；及び
第一基材上に配置され、かつ配線と接触している、光学的に透明な感圧性接着剤を含み、当該接着剤が、
５０〜９５部の構成成分Ａである、２５℃以下のＴｇを有するアルキル（メタ）アクリレートモノマー（ここで、アルキル基が４〜１８個の炭素原子を有する。）及び、
３０〜５０部の構成成分Ｂである、（２５℃超のＴｇを有する（メタ）アクリレートモノマーのエステルと、
１〜４０部の構成成分Ｃである、ヒドロキシアルキル（メタ）アクリレート、非置換（メタ）アクリルアミド、Ｎ−アルキル置換（メタ）アクリルアミド、Ｎ，Ｎ−ジアルキル置換（メタ）アクリルアミド、尿素官能基を有するモノマー、ラクタム官能基、三級アミン、脂環式アミン、芳香族アミン、及びこれらの組み合わせを有するモノマーからなる群から選択されるモノマーとからなる群から選択される少なくとも１つの構成成分
（ここで全ての部が、接着剤の１００部を基準にしている。）を含む、物品。
【請求項２】
インジウムスズ酸化物を含む、導電性配線を有する光学的に透明な第一基材を提供すること、
主表面を有する光学的に透明な第二基材、及び
第二基材の主表面上に配置された光学的に透明な接着剤、（当該接着剤が、
５０〜９５部の構成成分Ａである、２５℃以下のＴｇを有するアルキル（メタ）アクリレートモノマー（ここで、アルキル基は４〜１８個の炭素原子を有する。）及び、
３０〜５０部の構成成分Ｂである、２５℃超のＴｇを有する（メタ）アクリレートモノマーのエステルと、
１〜１５部の構成成分Ｃである、ヒドロキシアルキル（メタ）アクリレート、非置換（メタ）アクリルアミド、Ｎ−アルキル置換（メタ）アクリルアミド、Ｎ，Ｎ−ジアルキル置換（メタ）アクリルアミド、尿素官能基を有するモノマー、ラクタム官能基、三級アミン、脂環式アミン、芳香族アミン、及びこれらの組み合わせを有するモノマーからなる群から選択されるモノマーとからなる群から選択される、少なくとも１つの構成成分を含む、
（ここで全ての部は、接着剤の１００部を基準にしている。）感圧性接着剤）を提供すること、並びに
感圧性接着剤を第一基材へ積層させて、光学的に透明な接着剤が導電性配線と接触するようにすることの工程からなる、物品の製造方法。
【請求項３】
光学的に透明な、ほぼ平面配向性の、空隙によって分離された第一及び第二基材を有する空洞を提供すること、
５０〜９５部の構成成分Ａである、２５℃以下のＴｇを有するアルキル（メタ）アクリレートモノマー（ここでアルキル基が４〜１８個の炭素原子を有する。）、及び、
３０〜５０部の構成成分Ｂである、２５℃超のＴｇを有する（メタ）アクリレートモノマーのエステルと、
１〜４０部の構成成分Ｃである、ヒドロキシアルキル（メタ）アクリレート、非置換（メタ）アクリルアミド、Ｎ−アルキル置換（メタ）アクリルアミド、Ｎ，Ｎ−ジアルキル置換（メタ）アクリルアミド、尿素官能基を有するモノマー、ラクタム官能基、三級アミン、脂環式アミン、芳香族アミン、及びこれらの組み合わせを有するモノマーからなる群から選択されるモノマー、とからなる群から選択される少なくとも１つの構成成分
（ここで、構成成分Ａ、Ｂ、及びＣの部は、全体１００部を基準にしている。）、
構成成分Ａ、Ｂ、及びＣの全体の部を基準にして、５部未満の反応開始剤を含む接着剤組成物を提供すること、並びに
接着剤組成物を空洞へ送達すること、並びに
接着剤組成物を硬化させることの工程からなる物品の製造方法。
【請求項４】
構成成分Ａが、ｎ−ブチルアクリレート、２−エチル−ヘキシル（メタ）アクリレート、イソオクチルアクリレート、２−メチルブチルアクリレート、及びこれらの組み合わせからなる群から選択される、請求項１に記載の物品。
【請求項５】
構成成分Ｂが、メチル（メタ）アクリレート、エチル（メタ）アクリレート、イソボルニル（メタ）アクリレート、及びこれらの組み合わせからなる群から選択される、請求項１に記載の物品。
【請求項６】
前記ヒドロキシアルキル（メタ）アクリレートが、２−ヒドロキシエチル（メタ）アクリレート、３−ヒドロキシプロピル（メタ）アクリレート、及びこれらの組み合わせからなる群から選択され、また、前記Ｎ，Ｎ−ジアルキル置換（メタ）アクリルアミドが、Ｎ，Ｎ−ジメチルアクリルアミド、Ｎ，Ｎ−ジエチルアクリルアミド、及びこれらの組み合わせからなる群から選択され、また、前記三級アミン、脂環式アミン、及び芳香族アミンが、アルキル基が１〜４個の炭素原子を有する、ビニルピリジン、ビニルイミダゾール、及びＮ，Ｎ−ジアルキルアミノアルキル（メタ）アクリレートからなる群から選択される、請求項１に記載の物品。